FR 2597128 A1 19871016 FR 8605397 A 19860410 L'invention est relative à un complexe coloré. Elle trouvera notamment son application dans le domaine de l'imprimerie pour la réalisation de feuilles de papier couleur ou de bobine. Les utilisations de papier coloré sont nombreuses, on les rencontre notamment comme papier d'emballage. couvertures de livres ou autres. Différentes techniques sont utilisées pour colorer la feuille de papier notamment il est possible d'imprimer le papier selon la teinte à obtenir. Cette solution est onéreuse étant donné qu il est nécessaire d'utiliser un papier disposant des qualités nécessaires pour être imprimé c'est-à-dire qu'il doit avoir un couchage et un grammage particulier, surtout si l'on désire obtenir un aplat parfait. Actuellement, les imprimeurs se sont plutôt orientés vers la réalisation d'un complexe formé d'un film plastifié collé sur un support papier traditionnel. Les avantages de cette structure sont multiples en particulier. le papier est étanche, à l'abri de l'humidité extérieure. Le complexe est très résistant, plus difficilement froissable et présente une surface brillante très esthétique. Le coût du complexe est cher étant donné que l'on doit utiliser un papier de haute qualité. Auparavant. la coloration était obtenue en injectant des pigments colorés dans la colle de fixation du film plastifié sur le support papier. Le film plastifié est choisi transparent pour laisser ressortir la couleur. Malheureusement, différents inconvénients sont liés à l'utilisation de pigments colorés en suspension dans la colle. En particulier, les pigments employés sont généralement de granulométrie importante ce qui ne permet pas d'obtenir une grande finesse de la teinte. De plus, pour l'obtention de coloris vifs. une quantité importante de pigments doit être mise en jeu, ce qui a pour conséquence de faire perdre à la colle son pouvoir d'adhérence. Ainsi, cette technique présente de nombreuses contraintes et en particulier le nombre des couleurs pouvant être reproduites est très limité. Les coloris vifs doivent être bannis et actuellement les seules couleurs pouvant être obtenues sont le rouge très foncé, le brun trés foncé, le bleu très foncé et le noir. Aucune teinte spéciale ne peut étre obtenue directement. En cas de demande particulière, il est nécessaire de procéder à l'impression du support selon la teinte à obtenir et de coller le film plastifié dans une opération de reprise. ce qui gréve singulièrement le coût de revient du produit. Outre cette limitation dans les teintes, l'utilisation de pigments colorés n'est pas simple de mise en oeuvre étant donné que des préparatifs importants doivent être réalisés. Les pigments sont incorporés dans la colle et l'ensemble doit être brassé à l'aide d'un agitateur ou d'une hélice pour obtenir l'homogénéité du mélange parfaite. De plus, le mélange obtenu doit être utilisé rapidement sans interruption à moins de prendre des précautions particulières lors de la reprise telle qu'un nouveau brassage. Ces différentes contraintes ont jusqu'à présent largement freiné le développement de la production de complexes colorés au profit des papiers teintés par impression. Les teintes obtenues par utilisation de pigments en suspension de la colle sont instables dans le temps et ne conviennent par conséquent pas â certains types d'applications. De nombreux contrôles sont nécessaires durant la fixation du film plastifié sur le support papier à l'aide de colle chargée de couleurs ce qui oblige å employer un personnel très qualifié pour cette tâche. Le but de la présente invention est de présenter un complexe coloré qui offre les différents avantages de l'utilisation d'un revêtement plastifié et qui en outre peut prendre toutes les teintes souhaitées, y compris les couleurs vives. Les avantages de la présente invention sont donc énormes puisqu'il est possible de réaliser un complexe coloré en une seule opération, sans limitation de teintes avec un emploi de papier de qualité ordinaire. Le prix du produit est particulièrement économique tout en offrant une excellente qualité notamment une parfaite régularité et stabilité de la teinte dans le temps. La fabrication ne requiert aucune surveillance particulière et elle peut étre réalisée sur des machines traditionnelles. Des arrêts même prolongés de machines ne présentent aucune gêne et la reproduction des couleurs se fait sans difficulté. Les propriétés d'adhérence de la colle ne sont pas altérées d'où une parfaite tenue du film plastifié sur le support papier. Conjointement à l'abaissement du coût de revient, la présente invention permet d'élargir le champ d'application des complexes colorés aux différentes teintes souhaitées. D'autres buts et avantages de la présente invention apparaitront au cours de la description qui va suivre qui n'est cependant donnée qu'à titre indicatif et qui n'a pas pour but de la limiter. Le complexe coloré destiné dans le domaine de l'imprimerie à former une feuille de papier de couleur composé d'un film plastifié fixé sur un support de papier ou carton par de la colle à deux composants, à base de résine époxy contenant un solvant est caractérisé par le fait que la colle est colorée par adjonction d'encre soluble dans le solvant de la colle. L'invention sera mieux comprise à l'aide de la description suivante accompagnée des dessins en annexe parmi lesquels - la figure 1 schématise en vue de coupe les différents composants du complexe coloré de la présente invention, - la figure 2 schématise le fonctionnement d'une installation de fabrication d'un complexe coloré selon la présente invention. La présente invention vise un complexe coloré destiné dans le domaine de l'imprimerie à former une feuille de papier couleur. Les applications de ce produit sont multiples en particulier le complexe coloré peut servir à la confection de papier d'emballage, de couvertures de livres ou autres. On peut distinguer deux mises en oeuvre pour la réalisation d'une bande de papier continue de couleur. Tout d'abord, il est possible de déposer la couleur par impression du papier blanc et éventuellement de rendre ce papier brillant par dépôt d'un vernis. Cette technique donne de bons résultats mais est coûteuse dans la mesure où elle nécessite plusieurs passages successifs et qu'elle nécessite un papier de base de qualité pour recevoir l'impression. La solution plus économique adoptée actuellement consiste à coller un film plastifié transparent sur un support de papier ou cartonné. On utilise à cet effet une colle chargée en pigments qui permet de teinter le complexe formé. Les inconvénients de cette technique sont une limitation dans le choix des couleurs et des difficultés de fabrication pour obtenir une stabilité de la teinte dans le temps. La figure 1 schématise en vue de coupe la structure du complexe coloré 1 selon la présente invention. Ce complexe coloré est composé d'un film plastifié 2 fixé sur un support 3 en papier ou en carton par une pellicule de colle 4 intermédiaire. La colle utilisée est de type traditionnel dans ce type d'application c'est-à-dire qu'il s'agit d'une colle à deux composants â base de résine époxy contenant un solvant. Le film plastifié 2 est transparent et procure un aspect brillant au complexe coloré 1. Selon l'invention. la colle 5 est colorée ce qui avec le concours de la transparence du film 2 permet de teinter le complexe coloré. Comme il ressort des exemples suivants, aucune limitation de teinte n'est imposée pour le coloris de la colle 4 et donc même des couleurs vives peuvent etre obtenues, sans que les propriétés d'adhérence de la colle soient dénaturées. Jusqu'à présent, la coloration de la colle était obtenue par chargement de cette dernière en pigments ce qui précisément engendrait des limitations. Selon la caractéristique principale de la présente invention. la colle est colorée par adjonction d'encre soluble dans le solvant de la colle. L'encre utilisée pour la coloration du complexe passe donc en solution dans le solvant de la colle ce qui permet d'obtenir un mélange intime au niveau de la colle et de l'encre sans avoir un chargement de la colle avec des particules en solution. Certaines précautions doivent être prises pour qu'il y ait compatibilité entre la colle, l'encre et le film plastifié. La colle à deux composants pourra être de type traditionnel c'est-â-dire être confectionnée à partir de résine époxy et d'un durcisseur de type poly-isocyanate dans un rapport 10 à 1. Ce type de colle utilise à titre de solvant, l'acétate d'isopropyle ou le méthyl éthylcétone. Le choix de l'encre devra être établi en fonction du type de solvant utilisé et en outre la viscosité de l'encre doit être analogue à la viscosité de la colle. Il est en effet indispensable d'obtenir cet équilibre pour atteindre un équilibre et une grande régularité dans l'application du mélange entre le film plastifié et le support de papier. D'une façon générale. les propriétés physiques de l'encre et de la colle doivent étre identiques pour que toute modification des conditions extérieures ait la meme influence sur le mélange qui ainsi conserve son homogénéité en toute circonstance. Cet équilibre entre les propriétés des encres et colles permet de minimiser l'incidence du brassage sur le mélange. En outre. ce mélange peut ainsi se conserver sans se denaturer. La similarité des propriétés physiques permet de s'assurer que le dépôt de colles et encres sur le film plastifié suit les mêmes régles de proportion durant toute la fabrication. Oes essais ont montré que l'utilisation d'acétate d'isopropyle, comme solvant, convenait pour des films de polyéthyléne, polypropyléne. polyester, acétate de cellulose et PVC. Par contre, le méthyl éthylcétone convient pour le polypropyléne, le polyester et le PVC mais ne convient pas pour l'acétate de cellulose qui se détériore et certains polyesters insuffisamment polymérises. Dans le choix des solvants, il est nécessaire de vérifier que celui-ci ne soit pas réactif vis-å-vis du film plastifié ou des encres. Par exemple, le choix du toluène comme solvant n'est pas satisfaisant car généralement les encres en sa présence perdent de leur couleur. La figure 2 schématise une installation destinée à la réalisation d'un complexe coloré 1 à partir d'une bande continue de papier ou de carton 3 et d'un film plastifié 2. Le film plastifié 2 se présente généralement initialement sous la forme d'un rouleau 5. A sa sortie, le film plastifié 2 passe dans une installation d'encollage 6 qui comprend un bac encolleur 7 dans lequel barbote un cylindre 8 en contact avec le film 2. Ce contact permet de déposer une pellicule de colle et d'encre à la surface du film. L'épaisseur de cette pellicule est ajustée au moyen d'un cylindre secondaire 9 dont on peut régler l'écartement par rapport au cylindre lécheur, A la sortie du poste d'encollage. le film plastifié 2 encollé et teinté passe dans un tunnel de séchage 10 ou le solvant s'évapore. Le séchage est par exemple accéléré à l'aide de résistances chauffantes 11 et le solvant est évacué avec l'aide d'un ventilateur d'exhaure 16. Le film plastifié encollé teinté est ensuite appliqué sur le support de papier 3 grâce à la calandre et au cylindre de contre pression des cylindres calandreurs 12. Etant donné que le solvant s'est évaporé, le collage du film 2 sur le support 3 est immédiat et le complexe est ainsi réalise. Le bac encolleur 7 est approvisionné en colle colorée 4 par l'intermédiaire d'un réservoir inférieur 13 dans lequel on réalise le mélange. L'approvisionnement en colle se fait par l'intermédiaire d'une pompe à engrenage 14 par exemple qui est actionnée en permanence. A titre d'exemple, le mélange se compose de 20 litres de colle, 2 litres de durcisseur, 16 litres de solvant plus les encres. L'ensemble est mélangé par une hélice 15 entrainée mécaniquement par la machine. Ainsi, le rythme du brassage est directement lié à la vitesse de production de 1 installation. La pression de calandrage est d'environ 1 à 3 tonnes ce qui permet d'obtenir une parfaite adhérence du film sur le support grâce à la calandre 12 constitué par un cylindre chauffant chromé dur. EXEMPLE N 1 : Complexe coloré "Pentome jaune 102 C" - 26,*2 kg de colle composée de: 10 kg de colle époxy 1 kg de poly-isocyanate 7,92 kg d'acétate isopropyle 5 kg encre fluide jaune HA37653 2.5 kg décolorant (vernis) 26,42 kg - Papier couché brillant 1 face 90 g - 20 g de colle par m de papier - Film polypropyléne épaisseur 12 p - Pression calandre : 1.5 t - Température calandre : 55 C EXEMPLE N 2 : Complexe coloré "orange - 34,3 kg de celle composée de: 20 kg de colle époxy 2 kg de poly-isocyanate 10 kg de diluant 1.65 kg encre fluide jaune HA37653 0.450kg jaune HA35125 0.200kg rouge HA35126 34.300kg - Papier couché brillant 1 face 90 g - 20 g de colle par m de papier - Film polypropylene épaisseur : 12 @ - Pression calandre : 1,5 t - Température calandre : 45 C D'autres mises en oeuvre de la présente invention en particulier des produits de substitution connus de l'Homme de l'Art peuvent parfaitement etre utilisés sans pour autant sortir du cadre de la présente invention. REVENDICATIONS 1. Complexe coloré destiné dans le domaine de l'imprimerie å former une feuille de papier de couleur, composé d'un film plastifié (2) fixé sur un support en papier (3) ou en carton par de la colle (4) à deux composants, à base de résine époxy contenant un solvant. un durcisseur, caractérisé par le fait que la colle est colorée par adjonction d'encre soluble dans le solvant de la colle. 2. Complexe coloré selon la revendication 1, caractérisé par le fait que l'encre est soluble dans l'acétate d'isopropyle. 3. Complexe coloré selon la revendication 1, caractérisé par le fait que l'encre est soluble dans le méthyl étylcétone. 4. Complexe coloré selon la revendication 1, caractérisé par le fait que l'encre présente une viscosité analogue à celle de la colle. 5. Complexe coloré selon la revendication 4, caractérisé par le fait que l'encre présente des propriétés physiques similaires à celles de la colle. 6. Complexe coloré selon la revendication 2, caractérisé par le fait que l'acétate d'isopropylest utilisé comme solvant conjointement au film de polypropylène. polyéthylène. polyester, acétate de cellulose ou PVC. 7. Complexe coloré selon la revendication 3, caractérisé par le fait que le méthyl éthylcétone est utilisé comme solvant conjointement au film de polypropyléne, polyester ou PVC. 8. Complexe coloré selon la revendication 1, caractérisé par le fait que le brassage de la colle additionnée d'encre soluble dans le solvant est réalisé selon le rythme de production de l'installation de fabrication.